(57)【要約】【課題】つや、化粧持ちなどを損なわずに、光による黄変や、高温保存および長期保存での黄変が改善された美爪料を提供する。【解決手段】オクトクリレンを０．０５〜５質量％含有させる。また、さらに、（アジピン酸／ネオペンチルグリコール／無水トリメリト酸）コポリマーを１〜２０質量％含有させる。【選択図】なし【特許請求の範囲】
【請求項１】
ニトロセルロースを配合した美爪料において、
オクトクリレンを０．０５〜５質量％含有することを特徴とする美爪料。
【請求項２】
さらに、（アジピン酸／ネオペンチルグリコール／無水トリメリット酸）コポリマーを１〜２０質量％含有することを特徴とする請求項１に記載の美爪料。
【請求項３】
明度（Ｌ*）が５０以上、または４２０ｎｍの吸光度が１以下で透明であることを特徴とする請求項１に記載の美爪料。
【発明の詳細な説明】
【技術分野】
【０００１】
本発明は美爪料に関し、より詳しくは、保存安定性の良好な美爪料に関するものである。
【背景技術】
【０００２】
従来、美爪料の皮膜形成剤としては、主としてニトロセルロースが使用され、皮膜の柔軟性、密着性、光沢性等を改良するために、アルキッド樹脂、アクリル樹脂等の樹脂、可塑剤等が皮膜形成助剤として併用されている。
【０００３】
しかしながら、皮膜形成剤としてニトロセルロースを用いたものは、熱、光等で経時的に黄変を起こし、製品の商品価値を著しく低下させるものであった。特にクリアラツカーのように透明性が要求される製品や淡色の美爪料においては、黄変は大きな問題とされてきた。
【０００４】
かかる問題を解決するために、ニトロセルロースに代わる皮膜形成剤が探求されてきた。例えば特許文献１では、メタクリル酸メチル、メタクリル酸メチル、メタクリル酸エチル等のアクリル酸重合体とトルエンスルホアミド樹脂とを含有する美爪料が開発されている。しかし、この美爪料は、つや、化粧持ちなどが不十分である。
【０００５】
【特許文献１】特開平０５−２１３７１９号公報
【発明の開示】
【発明が解決しようとする課題】
【０００６】
そこで本発明は、皮膜形成剤としてニトロセルロースを用いながらも、光黄変や、高温保存および長期保存での黄変がなく、保存安定性の良い美爪料を提供することを目的とする。
【課題を解決するための手段】
【０００７】
本発明者らは鋭意研究の結果、特定の紫外線吸収剤を配合したならばニトロセルロース配合の美爪料における、経時での黄変が改善した美爪料が得られることを見出した。
【０００８】
すなわち本発明は、ニトロセルロースを配合した美爪料において、オクトクリレンを０．０５〜５質量％含有することを特徴とする美爪料である。
【０００９】
本発明においては、さらに、（アジピン酸／ネオペンチルグリコール／無水トリメリット酸）コポリマーを１〜２０質量％含有することが好ましい。
【発明の効果】
【００１０】
本発明の美爪料は、つや、化粧持ちなどを損なわずに、光による黄変や、高温保存および長期保存での黄変が改善されたものである。本発明の美爪料は、特に色調が淡色であったり、透明であったりして、黄変が目立ちやすい美爪料に対して効果的である。
【発明を実施するための最良の形態】
【００１１】
以下に、本発明の最良の実施形態について説明する。
本発明においては、オクトクリレンを配合することで、熱や光による経時での黄変が改善された美爪料とすることができる。オクトクリレンは、紫外線吸収剤として公知の材料であるが、オクトクリレン以外の紫外線吸収剤を用いた場合には本発明の効果を得ることはできない。
【００１２】
オクトクリレンの配合量は、美爪料全量中、０．０５〜５質量％であり、好ましくは０．１〜４質量％である。オクトクリレンの配合量が少なすぎると、美爪料の黄変改善効果が小さく、オクトクリレンの配合量が多すぎると、乾燥後のネールエナメル皮膜が柔軟になり、傷がつきやすく経時で光沢が落ちやすくなる。
【００１３】
本発明の美爪料には、オクトクリレンのほかに、さらにポリエステル樹脂である（アジピン酸／ネオペンチルグリコール／無水トリメリト酸）コポリマーを配合するのが好ましい。（アジピン酸／ネオペンチルグリコール／無水トリメリト酸）コポリマーを配合することにより、黄変改善効果は更に高くなる。
【００１４】
（アジピン酸／ネオペンチルグリコール／無水トリメリト酸）コポリマーは、市販品として、例えば、ユニプレックス６７０Ｐ（ＵＮＩＴＥＸ社製）が挙げられる。
【００１５】
（アジピン酸／ネオペンチルグリコール／無水トリメリト酸）コポリマーを配合する際の好ましい配合量は、美爪料全量中、１〜２０質量％であり、より好ましくは２〜１５質量％、特に３〜１５質量％である。（アジピン酸／ネオペンチルグリコール／無水トリメリト酸）コポリマーの配合量が多すぎると、ネールエナメルの乾燥速度が低下し、さらに経時で光沢が落ちやすくなる。
【００１６】
本発明の美爪料は、特に透明系や明度の高い色調の美爪料の時にその効果を発揮する。このような美爪料ではわずかな黄変も外観に大きく影響するからである。
本発明において、明度とは、下記の方法で測定した時の値を指し、この明度（Ｌ*）が５０以上であることが好適である。
【００１７】
（明度（Ｌ*）の測定法）
ネールエナメル容器（ＫＳ−角１０Ｂ  興亜ガラス社製）に評価サンプルを充填して、分光光度計（Ｍａｃｂｅｔｈ社製）にてサンプルを充填したネールエナメル容器の壁面を測色し、得られたＬ*値を使用した。
【００１８】
また本発明において透明度は下記の方法で測定した時の吸光度の値を指し、この吸光度が１以下のものを透明系であるとした。
【００１９】
（吸光度の測定法）
光路長１ｃｍのガラスセルにネールエナメルを充填し、一般的な吸光光度計にて４２０ｎｍの吸光度を測定した。ブランクは酢酸ブチルとした。
【００２０】
本発明の美爪料には、上記構成成分の他に、必要に応じて、溶剤、可塑剤、顔料、香料、染料、パール剤、ラメ剤、薬剤、保湿剤、紫外線吸収剤、艶消剤、充填剤、界面活性剤、金属石鹸等の一般に美爪料に配合される原料を配合することができる。
【実施例】
【００２１】
本発明について以下に実施例を挙げてさらに詳述するが、本発明はこれによりなんら限定されるものではない。配合量は特記しない限り質量％で示す。
実施例の説明に先立ち本発明で用いた効果試験方法について説明する。
【００２２】
（１）高温保存経時黄変の評価試験
使用容器内での高温保存経時黄変について、以下の方法で評価した。
（評価方法）
表１〜３記載の処方による美爪料を常法により調製し、筆つき透明ガラスビンに充填し、５０℃で１か月、静置した後に評価した。対照は０℃保存品とした。
【００２３】
（評価基準）
◎：ほとんど変化なく、０℃保存品と肉眼で比較してわずかに変化がわかる程度。
○：少し黄変が見られるが、０℃保存品と肉眼で比較して差がわかる程度。
△：黄変により、色調が黄味よりに変化したことがわかる。
×：黄変がひどく、全く別の色調にみえる。
【００２４】
（２）耐光性の評価試験
使用容器内での耐光性について、以下の方法で評価した。
（評価方法）
表記載の処方を常法により調製し、筆つき透明ガラスビンに充填し、蛍光灯下で２００時間、静置した後に評価した。対照は０℃保存品とした。
【００２５】
（評価基準）
◎：ほとんど変化なく、０℃保存品と肉眼で比較してわずかに変化がわかる程度。
○：少し黄変が見られるが、０℃保存品と肉眼で比較して差がわかる程度。
△：黄変により、色調が黄味よりに変化したことがわかる。
×：黄変がひどく、全く別の色調にみえる。
【００２６】
実施例１、比較例１〜３
次の表１に示す処方でオーバーコートを調製し、高温保存経時黄変および耐光性について、上記した基準で評価した。その結果を併せて表１に示す。
【００２７】
【表１】
2010126493.tif 000002
【００２８】
※１：ベッコゾール（大日本インキ社製）
表１から分かるように、オクトクリレンを配合した実施例１は、高温での保存性や耐光性に優れていたのに対し、オクトクリレンを配合しない比較例１では高温での保存性、耐光性が共に悪く、オクトクリレン以外の紫外線吸収剤を配合した比較例２，３では耐光性は良いものの、高温での保存で黄変が認められた。
【００２９】
実施例２、３
次の表２に示す処方でオーバーコートを調製し、高温保存経時黄変および耐光性について、上記した基準で評価した。その結果を併せて表２に示す。
【００３０】
【表２】
2010126493.tif 000003
【００３１】
※２：ユニプレックス６７０Ｐ（ＵＮＩＴＥＸ社製）
表２から分かるように、オクトクリレンと共に（アジピン酸／ネオペンチルグリコール／無水トリメリト酸）コポリマーを配合した実施例３は、（アジピン酸／ネオペンチルグリコール／無水トリメリト酸）コポリマーを配合していない実施例２に比べて、高温での保存性や耐光性に、より優れたものであった。
【００３２】
実施例４、比較例４〜６
次の表３に示す処方でエナメルを調製し、高温保存経時黄変および耐光性について、上記した基準で評価した。その結果を併せて表３に示す。なお、実施例４のＬ*値は５８であった。
【００３３】
【表３】
2010126493.tif 000004
【００３４】
※１：ベッコゾール（大日本インキ社製）
表３から分かるように、オクトクリレンを配合した実施例４は、高温での保存性や耐光性に優れていたのに対し、オクトクリレンを配合しない比較例４では高温での保存性、耐光性が共に悪く、オクトクリレン以外の紫外線吸収剤を配合した比較例５，６では耐光性は良いものの、高温での保存で黄変が認められた。
【００３５】
実施例５，６、比較例７，８
次の表４に示す処方でエナメルを調製し、高温保存経時黄変および耐光性について、上記した基準で評価した。また、エナメル皮膜の硬さを評価した。その結果を併せて表４に示す。
【００３６】
【表４】
2010126493.tif 000005
【００３７】
※２：ユニプレックス６７０Ｐ（ＵＮＩＴＥＸ社製）
表４から分かるように、オクトクリレンを適正量配合した実施例５，６は、高温での保存性や耐光性に優れていたのに対し、オクトクリレンの配合量が０．０１質量％と少ない比較例７では高温での保存性、耐光性が共に悪く、オクトクリレンの配合量が７質量％と多い比較例８では高温での保存性、耐光性は良いものの、エナメル皮膜が傷つきやすくなった。
【００３８】
以下に、本発明の美爪料の処方例を挙げる。本発明はこの処方例によって何ら限定されるものではなく、特許請求の範囲によって特定されるものであることはいうまでもない。
【００３９】
処方例１  透明系美爪料
ニトロセルロース１／４秒（30％ＩＰＡ）          ８  質量％
ニトロセルロース１／２秒（30％ＩＰＡ）          ２
シュークローズベンゾエート                      ４
（アジピン酸／ネオペンチルグリコール／無水トリメリト酸）コポリマー  ８
（ユニプレックス６７０Ｐ：ＵＮＩＴＥＸ社製）
クエン酸アセチルトリエチル                      ５
イソプロピルアルコール                          ３
ｎ−ブチルアルコール                            ２
オクトクリレン                                  ０．５
酢酸エチル                                    ２５
酢酸ｎ−ブチル                                残余
染料                                          適量
この透明系美爪料は、所定の測定を行った結果、４２０ｎｍの吸光度は０．３５であった。
【００４０】
処方例２  顔料配合系のパステル色の美爪料
ニトロセルロース１／８秒（30％ＩＰＡ）        １０  質量％
ニトロセルロース１／２秒（30％ＩＰＡ）          ２
シュークローズベンゾエート                      ３
（アジピン酸／ネオペンチルグリコール／無水トリメリト酸）コポリマー  １０
（ユニプレックス６７０Ｐ：ＵＮＩＴＥＸ社製）
クエン酸アセチルトリブチル                      ４
イソプロピルアルコール                          ３
ｎ−ブチルアルコール                            １
オクトクリレン                                  １
酢酸エチル                                    ２０
酢酸ｎ−ブチル                                残余
有機変性粘土鉱物                              適量
顔料                                          適量
この顔料配合系のパステル色の美爪料は、所定の測定を行った結果、明度（Ｌ*）は６２であった。
【００４１】
処方例３  顔料配合系のパステル色の美爪料
ニトロセルロース１／４秒（30％ＩＰＡ）          ６  質量％
ニトロセルロース１／２秒（30％ＩＰＡ）          ５
シュークローズベンゾエート                      ５
アルキッド樹脂                                  ８
（ベッコゾール：大日本インキ社製）
クエン酸アセチルトリエチル                      ５
カンファー                                      １
イソプロピルアルコール                          ３
ｎ−ブチルアルコール                            １
オクトクリレン                                  ０．５
酢酸エチル                                    ２５
酢酸ｎ−ブチル                                残余
有機変性粘土鉱物                              適量
顔料                                          適量
この顔料配合系のパステル色の美爪料は、所定の測定を行った結果、明度（Ｌ*）は７０であった。
【００４２】
処方例４  トップコート
ニトロセルロース１／２秒（30％ＩＰＡ）        １０  質量％
シュークローズベンゾエート                      ３
（アジピン酸／ネオペンチルグリコール／無水トリメリト酸）コポリマー  ８
（ユニプレックス６７０Ｐ：ＵＮＩＴＥＸ社製）
クエン酸アセチルトリブチル                      ３
イソプロピルアルコール                          ３
ｎ−ブチルアルコール                            １
オクトクリレン                                  １
酢酸エチル                                    ２０
酢酸ｎ−ブチル                                残余
このトップコートは、所定の測定を行った結果、４２０ｎｍの吸光度は０．０３であった。
【００４３】
処方例１〜４の美爪料は、光黄変や、高温保存および長期保存での黄変が改善されたものであった。